Brevet FR2605013A1 — publié le 19880415

PROCEDE POUR EMPECHER DES SURFACES DE SE COUVRIR DE BUEE La présente invention se rapporte à un procédé pour empêcher des surfaces réfléchissantes transparentes de se couvrir de buée ou de brouillardsous l'effet de la vapeur d'eau e' similaires. Plus particulièrement, la présente invention se rapporte à un procédé pour empêcher de se couvrir de buée: à-vis des effets des rayonnements; (10) verres de protection pour divers instruments. Il est connu d'empêcher de se couvrir de buée le verre et des substances organiques de masse moléculaire élevée, telles que les polymères de cellulose, les polycarbonates, les poly et similaires, en les traitant par des compositions comprenant: pour hydrolyser le polymère. Les méthodes ci-dessus ont été mises en oeuvre; cependant, il se pose un problème de durabilité après le traitement anti-buée ou anti-bouillard dans la totalité des cas. Dans les méthodes de la technique antérieure pour empêcher les surfaces de type précité de se couvrir de buée, il y.a peu de continuité dans l'effet du traitement anti- buée, de telle sorte que l'effet est réduit de moitié après plusieurs usages. Conformément à la présente invention, on propose un procédé pour empêcher de se couvrir de buée des surfaces, telles que le verre, des substances organiques de masse moléculaire élevée et similaires, ce procédé consistant à: A) appliquer, sur la surface à traiter, un liquide de dispersion contenant une substance organique de masse moléculaire élevée qui possède un groupe hydroxyle disponible après une réaction d'hydrolyse, par exemple, la cellulose. De préférence, le liquide de dispersion est une solution aqueuse. La dispersion liquide peut également étre fixée, sous la forme d'un film, à la sur- face à traiter au moyen d'un adhésif; B> faire réagir la surface résultante avec du chlorure de cyanuryle; C) hydrolyser la surface résultante avec une base; D) neutraliser par un acide la surface résultante en faisant généralement suivre par un rinçage à l'eau et par un.séchage de la surface neutralisée; E) faire réagir la surface neutralisée avec un agent tensio-actif non ionique, possédant un reste fluoro ou un reste silicone avec un groupe NH2 ou un H à l'extrémité de la molécule; F) hydrolyser la surface résultante avec une base; et G) neutraliser par une solution acide ladite surface hydrolysée, en faisant généralement suivre par un rinçage à l'eau et par un séchage de la surface neutralisée. 3 2605013 En réalisant des opérations ci-dessus, les unes après les autres, il est possible de conférer à la surface à traiter un effet anti-buée. Parmi les substances organiques de masse molécu- laire élevée, qui sont aptes à être traitées conformément à l'invention, on peut citer les polymères de cellulose, les polycarbonates, les poly de 2 à 10. En conséquence, la présente invention a pour but de proposer un procédé pour réaliser le traitement anti-buée de la présente invention, lequel constitue un traitement différent de la technique antérieure, et pourra offrir une continuité et une excellente durabilité de son efficacité. L'exemple suivant non limitatif illustre le procédé conforme à la présente invention. Exemple On prépare une dispersion liquide en dispersant g de cellulose dans un mélange de 30 mlde dioxanne et ml d'eau distillée. On applique le liquide résultant sur une surface de verre. On refroidit la surface à une température restant au-dessus de 0 C, et on continue la réaction pendant quinze minutes tout en ajoutant, goutte à goutte, 1,0 g de chlorure de cyanuryle. On hydrolyse ensuite le substrat ayant réagi, en ajoutant, goutte à goutte, 20 ml d'une solution d'hydroxyde de potassium à 5%, en l'espace de dix minutes. On neutra- lise le substrat hydrolysé avec de l'acide chlorhydrique à 3,5%. On rince ensuite le substrat neutralisé avec de l'eau et on le sèche. Ensuite, on fait réagir le substrat traité avec une dispersion dans l'eau d'un agent tensio-actif fluoré, de formule: RfCH2CH20(CH2CH20)>xH o Rf représente CF3 et x vaut 2. Ensuite, on hydrolyse le substrat ayant réagi par 20 ml d'une solution d'hydroxyde de Q potassium à 5%, en l'espace de dix minutes, on le neutralise avec de l'acide chlorhydrique à 3,5%, et, ensuite, on le lave. D'autre agents tensio-actifs non ioniques appropriés, qui peuvent être utilisés dans la présente invention, sont décrits dans "Kirk and Othmer, Encyclopedia of Chemical Technology", Vol. 19, pages 531 a 554, intitulé "Agent Tensio-actif non Ionique" (Nonionic Surfactant). Résultats de l'Invention On a comparé l'état embué du substrat traite selon l'exemple précité avec une substance non traitée, en appliquant sur celle-ci de la vapeur d'eau, dans les.mêmes conditions que sur la substance traitée selon l'exemple. Le substrat traité ne s'est pas recouvert de buée. O Par ailleurs, la comparaison avec une substance ayant été traitée par un agent anti-buée au silicone du commerce montre une perte sensible de l'ef- fet anti-buée apres plusieurs usages. alors que le substrat traité conformément a la présente invention a montre un effet pratiquement permanent. 6e KD2605013 REVENDICATIONS 1 - Procédé pour empêcher des surfaces constituées par du verre, des substances organiques de masse moléculaire élevée, et similaires, de se couvrir de buée, caractérisé par le fait qu'il comprend les étapes consistant à: A) appliquer un liquide de dispersion contenant une substance organique de masse moléculaire élevée qui possède un groupe hydroxyle disponible après une réaction d'hydrolyse; B) faire réagir la surface résultante avec du chlorure de cyanuryle; C) hydrolyser la surface résultante avec une base; D) neutraliser par un acide la surface ainsi traitée- E) faire reagir ladite surface neutralisée,avec un agent tensio-actif non ionique possédant un reste fluoro ou un reste silicone, avec un reste NH2 ou un H à l'extrémité de la molécule; F) hydrolyser la surface résultante avec une base, et, ensuite G) neutraliser par un acide ladite surface hydrolysée. 2 - Procéde selon la revendication 1, caractérisé par le fait que ladite surface est un polymère choisi dans le groupe constitué par le polycarbonate, le poly 3 - Procéde selon l'une des revendications 1 et 2, caractérise par le fait que ladite surface est transparente. 4 - Procédé selon l'une des revendications 1 à 3, caractérisé par le fait que ladite substance de masse moléculaire élevée est la cellulose. - Procédé selon l'une des revendications 1 à 4, caractérisé par le fait que ledit liquide de dispersion est un mélange dioxanne-eau. 6 - Procédé selon l'une des revendications 1 à 5, caractérise par le fait que ledit liquide de dispersion 7 2605013 est appliqué, sous la forme d'un film, sur ladite surface à l'aide d'un adhésif. 7 - Procédé selon l'une des revendications 1 à 6, caractérisé par le fait que la surface est lavee et séchée après l'étape de neutralisation. 8 - Procédé selon l'une des revendications 1 à 7, caractérisé par le fait que la base mise en oeuvre dans les étapes C) et F) est l'hydroxyde de potassium. 9 - Procédé selon l'une des revendications 1 à 8, caractérisé par le fait que l'acide mis en oeuvre dans les étapes D) et G) est l'acide chlorhydrique. - Procédé selon l'une des revendications 1 à 9, caractérisé par le fait que l'agent tensio-actif non ioni- que, mis en oeuvre à l'étape E), possède la formule: RfCH2CH2O - x va de 1 à 20. 11 - Procedé selon la revendication 10, caracterisé par le fait que R est un groupe alkyle fluoré f. possédant 2 a 10 atomes de carbone. 12 - Procéde selon la revendication 10, caractérisé par le fait que: - Rf est CF3; - Y est hydrogène; et - x est égal à 2.